(57)【要約】【課題】    本発明は、弾性率が高く変形を受けにくい成形品を得ることができるフェノール樹脂成形材料を提供することである。【解決手段】  フェノール樹脂と、ベーマイトを含有し、更に充填材を含むものであり、好ましくは上記ベーマイトはナノベーマイトを含むものであり、上記ナノベーマイトの平均粒径が０．１〜１００ｎｍであるフェノール樹脂成形材料。【選択図】  なし【特許請求の範囲】
【請求項１】
フェノール樹脂と、ベーマイトとを含有することを特徴とするフェノール樹脂成形材料。
【請求項２】
更に、充填材を含むものである請求項１に記載のフェノール樹脂成形材料。
【請求項３】
前記ベーマイトは、平均粒径が０．１〜１００ｎｍであるナノベーマイトを含むものである請求項１又は２に記載のフェノール樹脂成形材料。
【発明の詳細な説明】
【技術分野】
【０００１】
本発明は、フェノール樹脂成形材料に関するものである。
【背景技術】
【０００２】
フェノール樹脂成形材料の成形品は、耐熱性、電気的特性、機械的特性、寸法安定性などのバランスに優れ、自動車の機構部品や電機部品をはじめとして広範囲の分野に利用されている。
自動車の機構部品用途においては金属部品からの置き換えが主であり、熱時の成形品強度が重要特性である。これらの用途では熱で劣化しづらい無機基材が用いられ、その中でもガラス繊維を充填したタイプのフェノール樹脂成形材料が主となっている。
【０００３】
強度とともに応力が加わった場合の耐変形性も機構部品の用途では重要項目となる。例えば金属部品と一体化した製品については、温度変化時の金属との線膨張係数の違いによるクラックを抑制するため、材料に靭性（低弾性化、伸び向上）を付与し、耐変形性の向上を図ることが開示されている（例えば、特許文献１参照。）。
【０００４】
一方、変形を抑制したい場合は逆に弾性率を高めることが有効である。一般的には充填材の比率を高めることで弾性率を高めることができるが、樹脂の割合が減ることにより成形性の低下、比重が高くなりコストアップ、重量アップ等の問題も残る。
【特許文献１】特開２００４−１３１７０３号公報
【発明の開示】
【発明が解決しようとする課題】
【０００５】
本発明は、上記の問題を解決するために種々検討した結果なされたものであり、その目的とするところは弾性率の高い成形品を得られるフェノール樹脂成形材料を提供することである。
【課題を解決するための手段】
【０００６】
このような目的は、以下（１）〜（３）に記載の本発明により達成される。
（１）フェノール樹脂と、ベーマイトとを含有することを特徴とするフェノール樹脂成形材料。
（２）更に、充填材を含むものである（１）に記載のフェノール樹脂成形材料。
（３）前記ベーマイトは、平均粒径が０．１〜１００ｎｍであるナノベーマイトを含むものである（１）又は（２）に記載のフェノール樹脂成形材料。
【発明の効果】
【０００７】
本発明は、フェノール樹脂と、ベーマイトとを含有することを特徴とするフェノール樹脂成形材料であり、本発明のフェノール樹脂成形材料を使用すれば、弾性率が高く変形を受けにくい成形品を得ることができる。
【発明を実施するための最良の形態】
【０００８】
以下に、本発明のフェノール樹脂成形材料（以下、単に「成形材料」ということがある）について詳細に説明する。本発明は、フェノール樹脂と、ベーマイトとを含有することを特徴とするフェノール樹脂成形材料である。
【０００９】
本発明で用いられるフェノール樹脂は、ノボラックタイプのフェノール樹脂、レゾールタイプのフェノール樹脂のいずれか或いは両者を併用することができ、特に限定されるものではない。また、ノボラックタイプのフェノール樹脂を用いる場合は、通常、硬化剤としてヘキサメチレンテトラミンを併用する。
ノボラックタイプのフェノール樹脂単独使用の場合、ヘキサメチレンテトラミンはフェノール樹脂全体に対して、１０〜２５重量％配合することが好ましい。更に好ましくは、１４〜２０重量％である。前記下限値未満では硬化性が低下することがあり、前記上限値を越えると熱安定性が悪化することがある。
【００１０】
本発明で用いられるフェノール樹脂の含有量は特に限定されないが、ヘキサメチレンテトラミンを配合する場合はその量を含めて、成形材料全体に対して１５〜６５重量％が好ましい。更に好ましくは３０〜５０重量％である。前記下限値未満では成形材料の生産が困難となること及び材料の流動性が低下するため成形が困難になるといった問題を生じることがある。前記上限値を超えると材料の生産性が低下することがある。
【００１１】
本発明の成形材料はベーマイトを含むことを特徴とする。
ベーマイトは水酸化アルミニウムの一種でベーム石とも呼ばれており、一般的にはギブス石を脱水させると得られ化学組成はＡｌＯ（ＯＨ）である。
【００１２】
上記のようにベーマイトは水酸化アルミニウムを脱水して得られることから熱分解温度が水酸化アルミニウムより高く安定でありプラスチックの充填剤として適している。また、モース硬度も水酸化アルミニウムが３であるのに対してベーマイトは４であり磨耗の点でも有利である。
【００１３】
本発明の成形材料に用いられるベーマイトは、特に限定されないが、平均粒径が０．１〜１００ｎｍであるナノベーマイトを配合することが好ましい。平均粒径がこの範囲にあるナノベーマイトを用いることで弾性率を向上させることができる。弾性率が向上するメカニズムは明らかでないが、粒径が小さくなることで材料中の分散性が高くなること、樹脂との密着面積が大きくなることが考えられる。
【００１４】
本発明の成形材料には充填材を用いることができる。充填材としては、特に限定されないが、例えば、ガラス繊維、シリカ、炭酸カルシウム、クレー等の無機充填材が使用できる。かかる充填材は単独でもよく、二種以上を組み合わせ使用することも可能である。また、目的とする使用温度によっては木粉、合板粉、樹脂成形品の粉砕物等の有機充填材を用いても良い。
【００１５】
上記ガラス繊維を用いる場合は、特に限定されないが、通常のフェノール樹脂成形材料用のもの、例えば、繊維径１０〜３０μｍ、繊維長１〜６ｍｍのチョップドストランドなどを使用することができる。
【００１６】
本発明において、上記各成分の他に、通常のフェノール樹脂成形材料と同様に、滑剤、着色剤、硬化助剤、難燃剤などの各種添加剤を適宜配合することができる。
【００１７】
本発明のフェノール樹脂成形材料は、通常の方法により製造される。即ち、上記の各成分を所定の配合割合で混合し、加熱ロール、コニーダ、二軸押出機を使用して溶融混練した後、冷却、粉砕することにより得られる。
【実施例】
【００１８】
以下、実施例により本発明を説明する。以下に実施例を示す。
【００１９】
実施例１
フェノール樹脂を３４重量％、硬化剤としてヘキサメチレンテトラミンを６重量％、充填材としてガラス繊維を５２重量％、ナノベーマイトを５重量％、硬化助剤として酸化マグネシウムを１重量％、その他の添加剤として滑剤を１重量％、着色剤を１重量％配合し、１７０℃でのラボプラストミルのトルクで１．０ｋｇ・ｍになるまで加熱ロールで溶融混練し、冷却後粉砕して成形材料を得た。
【００２０】
実施例２
ガラス繊維の代わりに炭酸カルシウムを配合した以外は実施例１と同様にして、成形材料を得た。
【００２１】
比較例１
フェノール樹脂を３４重量％、硬化剤としてヘキサメチレンテトラミンを６重量部、充填材としてガラス繊維を５７重量％、硬化助剤として酸化マグネシウムを１重量％、その他の添加剤として滑剤を１重量％、着色剤を１重量％配合し、１７０℃でのラボプラストミルのトルクで１．０ｋｇ・ｍになるまで加熱ロールで溶融混練し、冷却後粉砕して成形材料を得た。
【００２２】
比較例２
フェノール樹脂を２９重量部に減量、ヘキサメチレンテトラミンを５重量部に減量、ガラス繊維を６３重量部に増量した以外は、比較例１と同様にして成形材料を得た。
【００２３】
比較例３
ガラス繊維の代わりに炭酸カルシウムを配合した以外は比較例１と同様にして成形材料を得た。
【００２４】
得られた成形材料について室温と熱時（１２０℃）の強度特性を評価した。これらの結果を表１下欄に示す。
【００２５】
（使用した原料）
（１）フェノール樹脂：住友ベークライト社製ＰＲ−５０６２２
（２）充填材：ガラス繊維：日本板硝子社製「ＲＥＳ０３−ＢＭ３８」、平均繊維長３ｍｍ、平均繊維径１３μｍ
（３）炭酸カルシウム：日東粉化社製ＳＳ８０
（４）ナノベーマイト：サイゴン・メタリック・マテリアル社製ＣＡＭ９０１０、平均粒径１５ｎｍ
（５）硬化助剤：酸化マグネシウム
（６）滑剤：ステアリン酸
（７）着色剤：カーボンブラック
【００２６】
（測定方法）
（１）曲げ強度
ＪＩＳ−６９１１に準拠し、トランスファー成形（金型温度１７５℃、硬化時間３分間）で曲げ試験片を作製し、常温及び１２０℃での曲げ強度を測定した。
（２）比重
ＪＩＳ−６９１１に準拠し、トランスファー成形（金型温度１７５℃、硬化時間３分間）で試験片を作製し測定した。
【００２７】
【表１】
2006089665.tif 000002
【００２８】
表１に示す結果より、無機充填材としてガラス繊維を含有する実施例１と比較例１を比較すると、実施例１はナノベーマイトを含有しており、ナノベーマイトを含まない比較例１に比べて、常温、１２０℃下いずれにおいても曲げ弾性率が向上した。
比較例２は比較例１より樹脂分の配合割合を減らしており、実施例１と同程度の曲げ弾性率となって
いるが、ガラス繊維の比率が高いため、比重が高くなった。
一方、無機充填材として炭酸カルシウムを含有する実施例２と比較例３を比較すると、実施例２はナノベーマイトを含有しており、ナノベーマイトを含まない比較例３に比べて、常温、１２０℃下いずれにおいても弾性率が向上した結果となった。
【産業上の利用可能性】
【００２９】
本発明は、高弾性率の成形品を得ることができるフェノール樹脂成形材料として好適に使用できる。